(57)【要約】  ディスプレイの表示画面上に配設されたときの良好な透過像輝度を維持したままブルーライトを十分に低減することができる光学フィルムを提供する。光学フィルムは、光透過性の基材フィルムと、前記基材フィルムの少なくとも一方の面上に形成された、樹脂粒子を含む防眩層とを備える光学フィルムであって、色素を含み、前記光学フィルムの波長３８０ｎｍ〜５００ｎｍの平均光吸収率が５％以上であり、前記光学フィルムの全光線透過率が、前記光学フィルムの波長３８０ｎｍ〜５００ｎｍの平均光透過率よりも高い。前記光学フィルムは、好ましくは、光透過性の基材フィルム（１）と、前記基材フィルム（１）の一方の面上に形成された、樹脂粒子を含む防眩層２と、前記基材フィルム（１）の他方の面上に形成された、色素を含む色素含有層（３）とを含んでいる。
2014155787.tif 000002
【特許請求の範囲】
【請求項１】
光透過性の基材フィルムと、
前記基材フィルムの少なくとも一方の面上に形成された、樹脂粒子及びシリカ粒子の少なくとも一方を含む防眩層とを備える光学フィルムであって、
色素を含み、
前記光学フィルムの波長３８０ｎｍ〜５００ｎｍの平均光吸収率が５％以上であり、
前記光学フィルムの全光線透過率が、前記光学フィルムの波長３８０ｎｍ〜５００ｎｍの平均光透過率よりも高いことを特徴とする光学フィルム。
【請求項２】
前記光学フィルムの波長３８０ｎｍ〜５００ｎｍの平均光吸収率が４５％以下であることを特徴とする請求項１に記載の光学フィルム。
【請求項３】
前記樹脂粒子が、（メタ）アクリル系単量体およびスチレン系単量体の少なくとも一方の重合体からなる樹脂粒子であることを特徴とする請求項１又は２に記載の光学フィルム。
【請求項４】
前記樹脂粒子の体積平均粒子径が０．３〜１０μｍであり、
前記樹脂粒子の粒子径の変動係数が２０％以下であることを特徴とする請求項１〜３の何れか１項に記載の光学フィルム。
【請求項５】
前記シリカ粒子が、体積平均粒子径が５〜１０μｍである第１のシリカ粒子と、体積平均粒子径が１〜３μｍである第２のシリカ粒子とを含む混合物であり、
前記第１のシリカ粒子及び前記第２のシリカ粒子の各々の粒子径の変動係数が２０％以下であることを特徴とする請求項１又は２に記載の光学フィルム。
【請求項６】
前記防眩層は、前記基材フィルムの一方の面上に形成されており、
前記基材フィルムの他方の面上に、前記色素を含む色素含有層が形成されていることを特徴とする請求項１〜５の何れか１項に記載の光学フィルム。
【請求項７】
前記光学フィルムは、表示画面と該表示画面を囲む枠とを有するディスプレイに対して貼り付けられるものであり、
前記基材フィルムの少なくとも一方の面上に、前記色素とバインダー樹脂とを含む色素含有層が形成されており、
前記色素含有層は、前記基材フィルムの少なくとも一方の面上における前記ディスプレイの表示画面に対応する部分にのみ形成されていることを特徴とする請求項１〜６の何れか１項に記載の光学フィルム。
【請求項８】
前記光学フィルムのｂ*値が５〜３５の範囲内であることを特徴とする請求項１〜７の何れか１項に記載の光学フィルム。
【請求項９】
前記基材フィルムの少なくとも一方の面上に、前記色素とバインダー樹脂とを含む色素含有層が形成されており、
前記色素は、紫外可視吸収スペクトルの最大吸収波長を３８０〜５００ｎｍの範囲内に有する第１の色素と、青色の第２の色素とを含み、
前記青色の第２の色素の量が、第１の色素１００重量部に対して１００重量部未満であることを特徴とする請求項１〜８の何れか１項に記載の光学フィルム。
【請求項１０】
紫外可視吸収スペクトルの最大吸収波長を３２０ｎｍ以上３８０ｎｍ未満の範囲内に有し、かつ波長３８０ｎｍ以上の可視領域にも吸収を有する紫外可視光吸収剤をさらに含むことを特徴とする請求項１〜９の何れか１項に記載の光学フィルム。
【請求項１１】
前記防眩層は、バインダー樹脂をさらに含み、
前記樹脂粒子及び／又はシリカ粒子の量が、前記バインダー樹脂１００重量部に対して１〜１２重量部の範囲内であることを特徴とする請求項１〜１０の何れか１項に記載の光学フィルム。
【発明の詳細な説明】
【技術分野】
【０００１】
本発明は、ディスプレイの表示画面上に配設される防眩フィルムや保護フィルム等として利用できる光学フィルムに関する。
【背景技術】
【０００２】
昨今、ディスプレイの主流となっている液晶ディスプレイ（特にＬＥＤ（発光ダイオード）を光源として用いた液晶ディスプレイ）や、ＬＥＤ照明は、可視光線の青色領域（３８０〜５００ｎｍ）の光（「ブルーライト」と呼ばれる）、特に４５０ｎｍ付近のブルーライトを多く出している。このブルーライトは、人間の目に悪影響を与えると言われている。そのため、このブルーライトを低減する技術が注目されている。ブルーライトをカットする光学部品として、蒸着により形成された誘電体多層膜を含む光学部品が知られている。【０００３】
例えば、特許文献１の段落［０００６］には、プラスチック基材の少なくとも片面上に、４００〜５００ｎｍの波長範囲における平均反射率が２〜１０％の多層膜を配設してなる光学部品が記載されている。
【先行技術文献】
【特許文献】
【０００４】
【特許文献１】特開２０１２−９３６８９号公報
【発明の概要】
【発明が解決しようとする課題】
【０００５】
しかしながら、特許文献１の光学部品は誘電体多層膜を利用したものであるため、基本的に、光学部品でカットされた４００〜５００ｎｍの波長範囲の光は全て反射光となる。そのため、光学部品の反射光が目に入射するような状況では、光学部品でカットされた４００〜５００ｎｍの波長範囲の光が目に入射して目に悪影響を与えることが懸念される。なお、光学部品の反射光が目に入射するような状況としては、例えば、光学部品における目に対向する面の裏面にディスプレイからの光が入射すると同時に、光学部品における目に対向する面に外光（例えばＬＥＤ照明からの光）が入射し光学部品で反射されて目に入射する状況が考えられる。【０００６】
本発明は、前記課題に鑑みなされたものであり、その目的は、ディスプレイの表示画面上に配設されたときの良好な透過像輝度を維持したままブルーライトを十分に低減することができる光学フィルムを提供することにある。
【課題を解決するための手段】
【０００７】
本発明の光学フィルムは、前記課題を解決するために、光透過性の基材フィルムと、前記基材フィルムの少なくとも一方の面上に形成された、樹脂粒子及びシリカ粒子の少なくとも一方を含む防眩層とを備える光学フィルムであって、色素を含み、前記光学フィルムの波長３８０ｎｍ〜５００ｎｍの平均光吸収率が５％以上であり、前記光学フィルムの全光線透過率が、前記光学フィルムの波長３８０ｎｍ〜５００ｎｍの平均光透過率よりも高いことを特徴としている。【０００８】
前記構成によれば、前記光学フィルムの波長３８０ｎｍ〜５００ｎｍの平均光吸収率が５％以上であるので、ブルーライトを十分に低減することができる。さらに、前記構成によれば、色素を含んでいるので、この光学フィルムでカットされたブルーライトは、色素に吸収されて低減される。したがって、光学フィルムの反射光が目に入射するような状況、例えば、光学フィルムがディスプレイの表示画面上に配設され光学フィルムの前面に外光（例えばＬＥＤ照明からの光）が入射する状況であっても、ブルーライトが目に入射することを十分に抑制できる。このようにしてブルーライトを十分に低減することで、目に対する刺激の強いブルーライトによる目への負担を和らげ、目の疲労や眼病を防止することができる。【０００９】
また、前記構成によれば、前記光学フィルムの全光線透過率が、前記光学フィルムの波長３８０ｎｍ〜５００ｎｍの平均光透過率よりも高いので、ディスプレイの表示画面上に配設されたときの良好な透過像輝度を維持することができる。【００１０】
また、前記構成によれば、前記基材フィルムの少なくとも一方の面上に、樹脂粒子及びシリカ粒子の少なくとも一方を含む防眩層を形成しているので、充分な防眩性能を得ることができる。【００１１】
また、前記光学フィルムは、ディスプレイの表示画面上に配設されて表示画面を保護する保護フィルムとして利用できる。
【発明の効果】
【００１２】
本発明によれば、ディスプレイの表示画面上に配設されたときの良好な透過像輝度を維持したままブルーライトを十分に低減することができる光学フィルムを提供することができる。
【図面の簡単な説明】
【００１３】
【図１】本発明の一実施形態に係る光学フィルムの構成を示す断面図である。
【図２】実施例１で得られた光学フィルムの分光透過率を示すグラフである。
【図３】実施例４で得られた光学フィルムの分光透過率を示すグラフである。
【図４】実施例５で得られた光学フィルムの分光透過率を示すグラフである。
【図５】実施例６で得られた光学フィルムの分光透過率を示すグラフである。
【図６】実施例７で得られた光学フィルムの分光透過率を示すグラフである。
【図７】実施例８で得られた光学フィルムの分光透過率を示すグラフである。
【図８】比較例１で得られた光学フィルムの分光透過率を示すグラフである。
【図９】本発明の一実施形態に係る光学フィルムの構成を示す平面図である。
【図１０】本発明の他の実施形態に係る光学フィルムの構成を示す平面図である。
【図１１】図１０に示す光学フィルムのＡ−Ａ’線断面図である。
【図１２】実施例９で得られた光学フィルムの分光透過率を示すグラフである。
【図１３】実施例１０で得られた光学フィルムの分光透過率を示すグラフである。
【図１４】実施例１１で得られた光学フィルムの分光透過率を示すグラフである。
【発明を実施するための形態】
【００１４】
本発明の光学フィルムは、光透過性の基材フィルムと、前記基材フィルムの少なくとも一方の面上に形成された、樹脂粒子及びシリカ粒子の少なくとも一方を含む防眩層とを備える光学フィルムであって、色素を含み、前記光学フィルムの波長３８０ｎｍ〜５００ｎｍの平均光吸収率が５％以上であり、前記光学フィルムの全光線透過率が、前記光学フィルムの波長３８０ｎｍ〜５００ｎｍの平均光透過率よりも高い。
【００１５】
前記光学フィルムの波長３８０ｎｍ〜５００ｎｍの平均光吸収率は、５％以上である。前記光学フィルムの波長３８０ｎｍ〜５００ｎｍの平均光吸収率が５％未満であると、前記光学フィルムによるブルーライトの低減効果が不十分となる。前記光学フィルムの波長３８０ｎｍ〜５００ｎｍの平均光吸収率は、５〜４５％の範囲内であることが好ましく、５〜４０％の範囲内であることがより好ましく、１０〜３０％の範囲内であることがさらに好ましい。前記光学フィルムの波長３８０ｎｍ〜５００ｎｍの平均光吸収率を上記範囲の上限以下とすることで、前記光学フィルムの全光線透過率を向上でき、ディスプレイの表示画面上に前記光学フィルムを配設したときの表示画面の色再現性を向上できる。前記光学フィルムの波長３８０ｎｍ〜５００ｎｍの平均光吸収率を１０％以上とすることで、前記光学フィルムによるブルーライトの低減効果をさらに高めることができる。
【００１６】
前記光学フィルムのｂ*値は、５〜３５の範囲内であることが好ましく、５〜３０の範囲内であることがより好ましく、５〜２０の範囲内であることがさらに好ましく、５〜１０の範囲内であることが最も好ましい。前記光学フィルムのｂ*値が５未満であると、前記光学フィルムによるブルーライトの低減効果が不十分となるおそれがある。前記光学フィルムのｂ*値が３０を超えると、前記光学フィルムの黄色味が強くなり過ぎて外観が悪くなったり、ディスプレイの表示画面上に前記光学フィルムを配設したときの表示画面の色再現性が悪くなったりするおそれがある。
【００１７】
前記光学フィルムの全光線透過率は、波長３８０ｎｍ〜５００ｎｍの平均光透過率より高い。前記光学フィルムの全光線透過率が波長３８０ｎｍ〜５００ｎｍの平均光透過率以下であると、ディスプレイの表示画面上に前記光学フィルムを配設したときの透過像輝度が悪くなる。前記光学フィルムの全光線透過率と波長３８０ｎｍ〜５００ｎｍの平均光透過率との差（（全光線透過率）−（波長３８０ｎｍ〜５００ｎｍの平均光透過率））は、２％以上であることが好ましく、４％以上であることがより好ましい。これにより、ディスプレイの表示画面上に前記光学フィルムを配設したときの透過像輝度をさらに向上させることができる。前記光学フィルムの全光線透過率と波長３８０ｎｍ〜５００ｎｍの平均光透過率との差（（全光線透過率）−（波長３８０ｎｍ〜５００ｎｍの平均光透過率））は、２５％以下であることが好ましく、１５％以下であることがより好ましい。これにより、ディスプレイの表示画面上に前記光学フィルムを配設したときの表示画面の色再現性を向上できる。
【００１８】
前記光学フィルムの全光線透過率は、８０％以上であることが好ましく、８５％以上であることがより好ましく、８８％以上であることがさらに好ましい。前記光学フィルムの全光線透過率が８０％未満であると、ディスプレイの表示画面上に前記光学フィルムを配設したときの透過像輝度が悪くなるおそれがある。
【００１９】
前記光学フィルムのヘイズは、１．５〜４０％の範囲内であることが好ましく、２〜３０％の範囲内であることがより好ましい。前記光学フィルムのヘイズが１．５％未満であると、前記光学フィルムの防眩性能が悪くなるおそれがある。前記光学フィルムのヘイズが４０％を超えると、前記光学フィルムの透過像鮮明度が悪くなるおそれがあり、例えばディスプレイの表示画面上に前記光学フィルムを配設したときの表示画面の視認性が悪くなるおそれがある。
【００２０】
〔基材フィルム〕
前記基材フィルムを構成する材料としては、特に限定されないが、一般的な材料を用いることができ、例えば、セルロースアシレート、前記アクリル樹脂（（メタ）アクリレート系ポリマー）、ポリエステル、ポリカーボネート、ポリアミド等の樹脂を主体とする材料、ガラス等の無機材料が挙げられる。本明細書において、「（メタ）アクリレート」はアクリレート及び／又はメタクリレートを意味するものとする。
【００２１】
前記セルロースアシレートとしては、例えば、セルローストリアセテート、セルロースジアセテート、セルロースアセテートブチレート等が挙げられる。前記アクリル樹脂としては、例えば、ポリ（メタ）アクリル酸メチル、ポリ（メタ）アクリル酸エチル、（メタ）アクリル酸メチル−（メタ）アクリル酸ブチル共重合体等が挙げられる。本明細書において、「（メタ）アクリル」はアクリル及び／又はメタクリルを意味するものとする。前記ポリエステルとしては、例えば、ポリエチレンテレフタレート（以下「ＰＥＴ」と略記する）、ポリエチレンナフタレート等が挙げられる。
【００２２】
前記基材フィルムの厚さは、２０〜３００μｍの範囲内であることが好ましく、２０〜２００μｍの範囲内であることがより好ましい。
【００２３】
〔防眩層〕
前記防眩層の厚さは、３〜１００μｍであることが好ましく、５〜５０μｍであることがより好ましく、５〜２０μｍであることがさらに好ましい。前記防眩層の厚さが３μｍ未満であると、光学フィルムの表面硬度が不十分になる可能性がある。前記防眩層の厚さが１００μｍを超えると、前記防眩層を構成するのに必要な原料の量が多くなるので、不経済である。
【００２４】
前記防眩層は、光学フィルムの表面を構成するように形成されている。前記防眩層は、樹脂粒子及びシリカ粒子の少なくとも一方を含んでいればよいが、樹脂粒子及びシリカ粒子の少なくとも一方とバインダー樹脂とを含んでいることが好ましい。これにより、前記防眩層の光透過性を高くすることができ、十分な光透過性を有する光学フィルムを実現できる。
【００２５】
〔樹脂粒子〕
前記樹脂粒子としては、例えば、（メタ）アクリル系単量体およびスチレン系単量体の少なくとも一方の重合体からなる樹脂粒子、シリコーン樹脂粒子、ポリカーボネート粒子、ポリエチレン粒子、ポリ塩化ビニル粒子、メラミン樹脂粒子等が挙げられる。前記樹脂粒子は、（メタ）アクリル系単量体およびスチレン系単量体の少なくとも一方の重合体からなる樹脂粒子であることが好ましい。この場合、樹脂粒子自体の光透過性が良好となるので、全光線透過率の良好な光学フィルムを実現できる。前記樹脂粒子は、（メタ）アクリル系単量体およびスチレン系単量体の少なくとも一方の重合体からなる場合、概ね樹脂粒子の屈折率は１．４１〜１．６０の範囲となる。具体的には、例えば、フッ素基含有（メタ）アクリル酸アルキルを主成分とする（メタ）アクリル系単量体を重合させてなる重合体の屈折率は１．４１程度であり、（メタ）アクリル酸アルキルを主成分とする（メタ）アクリル系単量体の単独重合体の屈折率は１．４９５程度であり、スチレンを主成分とするスチレン系単量体の単独重合体（ポリスチレン）の屈折率は１．５９５程度であり、（メタ）アクリル酸アルキルを主成分とする（メタ）アクリル系単量体とスチレンを主成分とするスチレン系単量体との共重合体の屈折率は１．４９５〜１．５９５程度である。これにより、前記防眩層における樹脂粒子以外の成分（特にバインダー樹脂）と樹脂粒子との屈折率差が適度な差になり易く、したがって前記防眩層内部での光散乱が適度な程度となり易く、その結果としてヘイズ及び全光線透過率の両方が良好な光学フィルムが実現され易い。
【００２６】
前記（メタ）アクリル系単量体およびスチレン系単量体の少なくとも一方の重合体は、（メタ）アクリル系単量体およびスチレン系単量体の少なくとも一方に由来する構成単位を含んでいる。
【００２７】
前記（メタ）アクリル系単量体としては、少なくとも１つのアクリロイルオキシ基またはメタクリロイルオキシ基を有する化合物であれば特に限定されるものではなく、１つのエチレン性不飽和基を有する単官能（メタ）アクリル系単量体であってもよく、２つ以上のエチレン性不飽和基を有する多官能（メタ）アクリル系単量体であってもよい。
【００２８】
前記単官能（メタ）アクリル系単量体としては、特に限定されるものではなく、例えば、（メタ）アクリル酸、（メタ）アクリル酸メチル、（メタ）アクリル酸エチル、メタクリル酸ｎ−プロピル、（メタ）アクリル酸ｎ−ブチル、（メタ）アクリル酸イソブチル、メタクリル酸ｎ−オクチル、（メタ）アクリル酸２−エチルヘキシル、（メタ）アクリル酸ドデシル、（メタ）アクリル酸ステアリル等の（メタ）アクリル酸アルキル；２，２，２−トリフルオロエチルメタクリレート、２，２，３，３−テトラフルオロプロピルメタクリレート、パーフルオロオクチルエチルアクリレート等のフッ素含有（メタ）アクリル酸エステル；アクリル酸テトラヒドロフルフリル等の複素環基含有（メタ）アクリル酸エステル；（メタ）アクリル酸グリシジル等のグリシジル基含有（メタ）アクリル酸エステル；（メタ）アクリル酸２−ヒドロキシエチル、アクリル酸２−ヒドロキシプロピル等の（メタ）アクリル酸ヒドロキシアルキル；ジメチルアミノエチルメタクリレート、ジエチルアミノエチルメタクリレート等のアミノ基含有（メタ）アクリル酸エステル等が挙げられる。これら単官能（メタ）アクリル系単量体は、１種を単独で用いてもよく、２種以上を混合して用いてもよい。
【００２９】
前記多官能（メタ）アクリル系単量体としては、２つ以上のアクリロイルオキシ基またはメタクリロイルオキシ基を有する化合物であれば特に限定されるものではなく、例えば、トリアクリル酸トリメチロールプロパン、ジメタクリル酸エチレングリコール、ジメタクリル酸ジエチレングリコール、ジメタクリル酸トリエチレングリコール、ジメタクリル酸デカエチレングリコール、ジメタクリル酸ペンタデカエチレングリコール、ジメタクリル酸ペンタコンタヘクタエチレングリコール、ジメタクリル酸１，３−ブチレン、メタクリル酸アリル、トリメタクリル酸トリメチロールプロパン、テトラメタクリル酸ペンタエリスリトール、ジメタクリル酸フタル酸ジエチレングリコール等が挙げられる。これら多官能（メタ）アクリル系単量体は、１種を単独で用いてもよく、２種以上を混合して用いてもよい。
【００３０】
前記スチレン系単量体としては、スチレン類（スチレンまたはスチレン誘導体）であれば特に限定されるものではなく、１つのエチレン性不飽和基を有する単官能スチレン系単量体であってもよく、２つ以上のエチレン性不飽和基を有する多官能スチレン系単量体であってもよい。
【００３１】
前記単官能スチレン系単量体としては、特に限定されるものではなく、例えば、スチレン、ｏ−メチルスチレン、ｍ−メチルスチレン、ｐ−メチルスチレン、α−メチルスチレン等が挙げられる。これら単官能スチレン系単量体は、１種を単独で用いてもよく、２種以上を混合して用いてもよい。
【００３２】
前記多官能スチレン系単量体としては、特に限定されるものではなく、例えば、ジビニルベンゼン、ジビニルナフタレン、およびこれらの誘導体等の芳香族ジビニル化合物等が挙げられる。これらの多官能スチレン系単量体は、１種を単独で用いてもよく、２種以上を混合して用いてもよい。
【００３３】
前記単官能（メタ）アクリル系単量体及び／又は単官能スチレン系単量体に由来する構成単位は、前記重合体１００重量％に対して５０〜９５重量％の範囲内であることが好ましい。前記単官能（メタ）アクリル系単量体及び／又は単官能スチレン系単量体に由来する構成単位の量が５０重量％未満であれば、それ以上の耐溶剤性の向上が期待できず、コストが上がってしまう。前記単官能（メタ）アクリル系単量体及び／又は単官能スチレン系単量体に由来する構成単位の量が前記範囲より多い場合、前記重合体の架橋度が低くなるので、樹脂粒子を含む塗料を塗工する場合に、樹脂粒子が膨潤して塗料の粘度上昇が起こり塗工の作業性が低下する恐れがある。なお、前記重合体１００重量％に対する、単量体に由来する構成単位の量は、全ての単量体の合計量１００重量％に対する前記単量体の量に相当する。
【００３４】
なお、前記重合体は、（メタ）アクリル系単量体の単独重合体であってもよく、スチレン系単量体の単独重合体であってもよく、（メタ）アクリル系単量体とスチレン系単量体との共重合体であってもよく、（メタ）アクリル系単量体およびスチレン系単量体の少なくとも一方と他のビニル系単量体（少なくとも１つのエチレン性不飽和基を有する化合物）との共重合体であってもよい。
【００３５】
前記他のビニル系単量体としては、例えば、酢酸ビニル、プロピオン酸ビニル、バーサチック酸ビニル等の飽和脂肪酸ビニル；アクリロニトリル、メタクリロニトリル等のα，β−不飽和ニトリル；（メタ）アクリル酸、クロトン酸、シトラコン酸、イタコン酸、マレイン酸、フマル酸、α，β−不飽和ジカルボン酸のモノアルキルエステル（例えばマレイン酸モノブチル）等のα，β−不飽和カルボン酸；これらα，β−不飽和カルボン酸のアンモニウム塩またはアルカリ金属塩等のα，β−不飽和カルボン酸塩；無水マレイン酸等のα，β−不飽和カルボン酸無水物；（メタ）アクリルアミド、ジアセトンアクリルアミド、Ｎ−メチロール（メタ）アクリルアミド、Ｎ−メチロールメタクリルアミド、メチロール化ジアセトンアクリルアミド、アルコキシ基の炭素数が１〜８であるＮ−アルコキシメチルアクリルアミド（例えばＮ−イソブトキシメチルアクリルアミド）等のα，β−不飽和アミド；ジアリルフタレート、トリアリルシアヌレート等のような、多官能（メタ）アクリル系単量体および多官能スチレン系単量体以外の多官能ビニル系単量体等が挙げられる。
【００３６】
前記多官能ビニル系単量体に由来する構成単位の量は、前記単官能（メタ）アクリル系単量体及び／又は単官能スチレン系単量体に由来する構成単位１００重量部に対して５〜１００重量部の範囲内であることが好ましく、また、前記重合体１００重量％に対して５〜５０重量％の範囲内であることが好ましい。前記多官能ビニル系単量体に由来する構成単位の量が前記範囲より少ない場合、前記重合体の架橋度が低くなる。その結果、樹脂粒子を含む塗料を塗工する場合に、樹脂粒子が膨潤して塗料の粘度上昇が起こり塗工の作業性が低下する恐れがある。
【００３７】
前記樹脂粒子の体積平均粒子径は、０．３〜１０μｍの範囲内であることが好ましく、０．５〜５μｍの範囲であることがより好ましい。前記樹脂粒子の体積平均粒子径が０．３μｍ未満であると、前記防眩層の光透過性が高くなり、光学フィルムの防眩性能が低くなる。樹脂粒子の体積平均粒子径が１０μｍを超えると、光学フィルムのヘイズが高くなり、ディスプレイの表示画面等の光出射面上に光学フィルムを配設したときにギラツキが発生する原因となるおそれがある。
【００３８】
前記樹脂粒子の粒子径の変動係数（以下、粒子径の変動係数を「ＣＶ値」と称する）は、３０％以下であることが好ましく、２０％以下であることがより好ましく、１５％以下であることがさらに好ましい。樹脂粒子のＣＶ値が２０％を超える、特に３０％を超えると、防眩層表面の凹凸が大きくなり、ディスプレイの表示画面等の光出射面上に光学フィルムを配設したときに輝点が多く発生しやすくなる。さらに、前記樹脂粒子のＣＶ値が２０％を超える、特に３０％を超えると、樹脂粒子の粒子径分布が広くなるため、防眩層を形成したときに粗大粒子に起因して防眩層の欠陥が発生し易くなる。
【００３９】
前記防眩層における樹脂粒子の含有率は、バインダー樹脂１００重量部に対して、１〜１０重量部であることが好ましく、３〜８重量部であることがより好ましい。前記防眩層における樹脂粒子の含有率が３重量部未満であると、十分な防眩性を防眩層に付与できないおそれがある。前記防眩層における樹脂粒子の含有率が８重量部を超えると、光学フィルムのヘイズが高くなり、ディスプレイの表示画面等の光出射面上に光学フィルムを配設したときにギラツキが発生する原因となるおそれがある。
【００４０】
〔シリカ粒子〕
前記シリカ粒子の体積平均粒子径は、０．３〜１０μｍの範囲内であることが好ましく、０．５〜５μｍの範囲であることがより好ましい。前記シリカ粒子の体積平均粒子径が０．３μｍ未満であると、前記防眩層の光透過性が高くなり、光学フィルムの防眩性能が低くなる。前記シリカ粒子の体積平均粒子径が１０μｍを超えると、光学フィルムのヘイズが高くなり、ディスプレイの表示画面等の光出射面上に光学フィルムを配設したときにギラツキが発生する原因となるおそれがある。
【００４１】
前記シリカ粒子のＣＶ値（前記シリカ粒子が異なる体積平均粒子径を有する複数種類のシリカ粒子の混合物である場合には、混合物のＣＶ値）は、３０％以下であることが好ましく、２０％以下であることがより好ましく、１５％以下であることがさらに好ましい。前記シリカ粒子のＣＶ値が３０％を超えると、防眩層表面の凹凸が大きくなり、ディスプレイの表示画面等の光出射面上に光学フィルムを配設したときに輝点が多く発生しやすくなる。さらに、前記シリカ粒子のＣＶ値が３０％を超えると、樹脂粒子の粒子径分布が広くなるため、防眩層を形成したときに粗大粒子に起因して防眩層の欠陥が発生し易くなる。
【００４２】
前記シリカ粒子は、互いに異なる体積平均粒子径を有する複数種類のシリカ粒子の混合物であり、複数種類のシリカ粒子の各々のＣＶ値が２０％以下であることが好ましく、前記シリカ粒子は、体積平均粒子径が５〜１０μｍである第１のシリカ粒子と、体積平均粒子径が１〜３μｍである第２のシリカ粒子とを含む混合物であり、前記第１のシリカ粒子及び前記第２のシリカ粒子の各々の粒子径の変動係数が２０％以下であることがより好ましい。前記シリカ粒子のＣＶ値が２０％を超えると、防眩層表面の凹凸が大きくなり、ディスプレイの表示画面等の光出射面上に光学フィルムを配設したときに輝点が多く発生しやすくなる。さらに、前記シリカ粒子のＣＶ値が２０％を超えると、樹脂粒子の粒子径分布が広くなるため、防眩層を形成したときに粗大粒子に起因して防眩層の欠陥が発生し易くなる。また、複数種類のシリカ粒子の併用、特に、体積平均粒子径が５〜１０μｍである第１のシリカ粒子と体積平均粒子径が１〜３μｍである第２のシリカ粒子との併用により、光学フィルムの防眩性と全光線透過率とのバランスをとることができる。シリカ粒子の体積平均粒子径が大きくなると、ヘイズが上がって防眩性が向上する一方、全光線透過率が下がる。シリカ粒子の体積平均粒子径が小さくなると、全光線透過率が上がる一方、ヘイズが下がる。そこで、体積平均粒子径がより大きいシリカ粒子、特に体積平均粒子径が５〜１０μｍである第１のシリカ粒子に対して、体積平均粒子径がより小さいシリカ粒子、特に体積平均粒子径が１〜３μｍである第２のシリカ粒子を混合することで、光学フィルムの防眩性と全光線透過率とのバランスをとることができ、防眩性及び全光線透過率の両方が良好な光学フィルムを実現できる。
【００４３】
前記防眩層における樹脂粒子及び／又はシリカ粒子の含有率は、バインダー樹脂１００重量部に対して、１〜１２重量部であることが好ましく、１〜１０重量部であることがより好ましく、３〜８重量部であることがさらに好ましい。前記防眩層における樹脂粒子及び／又はシリカ粒子の含有率が１重量部未満であると、十分な防眩性を防眩層に付与できないおそれがある。前記防眩層における樹脂粒子及び／又はシリカ粒子の含有率が１２重量部を超えると、光学フィルムのヘイズが高くなり、ディスプレイの表示画面等の光出射面上に光学フィルムを配設したときにギラツキが発生する原因となるおそれがある。
【００４４】
〔防眩層の特性〕
前記防眩層は、ＪＩＳ  Ｋ  ５６００−５−４：１９９９で規定された鉛筆硬度試験（ただし鉛筆を押す荷重は４．９Ｎ）により測定された鉛筆硬度が２Ｈ以上である層（いわゆるハードコート層）であることが好ましい。これにより、耐傷付き性に優れた光学フィルムを実現できる。したがって、ディスプレイの表示画面等の表面上に、光学フィルムが、その防眩層が形成されている側の面が外側（前記表面の側と反対側）を向くように配設されたときに、ディスプレイの表示画面等の表面を傷から十分に保護可能な保護フィルムとして光学フィルムが機能する。
【００４５】
〔バインダー樹脂〕
前記バインダー樹脂としては、例えば、熱可塑性樹脂、熱硬化性樹脂、電離放射線硬化性樹脂と電離放射線重合開始剤との混合物等が挙げられる。
【００４６】
前記熱可塑性樹脂としては、例えば、アセチルセルロース、ニトロセルロース、アセチルブチルセルロース、エチルセルロース、メチルセルロース等のセルロース誘導体；酢酸ビニルの単独重合体又は共重合体、塩化ビニルの単独重合体又は共重合体、塩化ビニリデンの単独重合体又は共重合体；ポリビニルホルマール、ポリビニルブチラール等のアセタール系樹脂；アクリル樹脂（ポリアクリル酸エステル）及びその共重合樹脂、メタクリル樹脂（ポリメタクリル酸エステル）及びその共重合樹脂等の（メタ）アクリル系樹脂；ポリスチレン樹脂；ポリアミド樹脂；線状ポリエステル樹脂；ポリカーボネート樹脂等が挙げられる。
【００４７】
また、前記熱硬化性樹脂としては、例えば、熱硬化性アクリル樹脂、アクリルポリオールとイソシアネートプレポリマーとからなる熱硬化性ウレタン樹脂、フェノール樹脂、尿素メラミン樹脂、エポキシ樹脂、不飽和ポリエステル樹脂、シリコーン樹脂等が挙げられる。
【００４８】
また、前記電離放射線硬化性樹脂としては、電離放射線（紫外線、電子線等）を照射することで硬化する樹脂であればよく、電離放射線重合性単量体又は電離放射線重合性プレポリマー（電離放射線重合性オリゴマー）等の１種又は２種以上を混合したものを使用することができる。前記電離放射線重合性単量体又は電離放射線重合性プレポリマーとしては、１分子中に２個以上の電離放射線重合性の官能基を有する電離放射線重合性の多官能単量体、又は１分子中に２個以上の電離放射線重合性の官能基を有する電離放射線重合性の多官能プレポリマーが好ましい。
【００４９】
前記電離放射線重合性の多官能プレポリマー又は多官能単量体が有する電離放射線重合性の官能基としては、光重合性の官能基、電子線重合性の官能基、又は放射線重合性の官能基が好ましく、光重合性の官能基が特に好ましい。前記光重合性の官能基としては、具体的には、例えば、（メタ）アクリロイル基、ビニル基、スチリル基、アリル基等の不飽和の重合性官能基等が挙げられ、これらの中でも（メタ）アクリロイル基が好ましい。本明細書において、「（メタ）アクリロイル」はアクリロイル又はメタクリロイルを表す。
【００５０】
前記電離放射線重合性の多官能プレポリマーとしては、光重合性の官能基を２つ以上有する多官能プレポリマー（以下「光重合性多官能プレポリマー」と称する）が好ましい。前記光重合性多官能プレポリマーとして、１分子中に２個以上の（メタ）アクリロイル基を有する（メタ）アクリル系プレポリマーが特に好ましく使用される。このような（メタ）アクリル系プレポリマーは、架橋硬化することにより３次元網目構造となる。前記（メタ）アクリル系プレポリマーとしては、ウレタン（メタ）アクリレート、ポリエステル（メタ）アクリレート、エポキシ（メタ）アクリレート、メラミン（メタ）アクリレート等が使用できる。
【００５１】
前記電離放射線重合性単量体としては、前述した多官能ビニル系単量体等が使用できるが、光重合性の官能基を２つ以上有する多官能単量体（以下「光重合性多官能単量体」と称する）が好ましい。前記光重合性多官能単量体の具体例としては、ネオペンチルグリコールアクリレート、１，６−ヘキサンジオール（メタ）アクリレート、プロピレングリコールジ（メタ）アクリレート等のアルキレングリコールジ（メタ）アクリレート類；トリエチレングリコールジ（メタ）アクリレート、ジプロピレングリコールジ（メタ）アクリレート、ポリエチレングリコールジ（メタ）アクリレート、ポリプロピレングリコールジ（メタ）アクリレート等のポリオキシアルキレングリコールジ（メタ）アクリレート類；ペンタエリスリトールジ（メタ）アクリレート等の３価以上の多価アルコールのジ（メタ）アクリレート類；２，２−ビス［４−（アクリロキシ・ジエトキシ）フェニル］プロパン、２，２−ビス［４−（アクリロキシ・ポリプロポキシ）フェニル］プロパン等の多価アルコールエチレンオキシド付加物又は多価アルコールプロピレンオキシド付加物のジ（メタ）アクリレート類；１分子中に３個以上の（メタ）アクリロイル基を有する多官能モノマー等を挙げることができる。
【００５２】
前記光重合性多官能単量体としては、これらの具体例等のような多価アルコールと（メタ）アクリル酸とのエステル類が好ましく、１分子中に３個以上の（メタ）アクリロイル基を有する多官能モノマーがより好ましい。１分子中に３個以上の（メタ）アクリロイル基を有する多官能モノマーとしては、具体的には、トリメチロールプロパントリ（メタ）アクリレート、トリメチロールエタントリ（メタ）アクリレート、１，２，４−シクロヘキサンテトラ（メタ）アクリレート、ペンタグリセロールトリアクリレート、ペンタエリスリトールテトラ（メタ）アクリレート、ペンタエリスリトールトリ（メタ）アクリレート、ジペンタエリスリトールトリアクリレート、ジペンタエリスリトールペンタアクリレート、ジペンタエリスリトールテトラ（メタ）アクリレート、ジペンタエリスリトールヘキサ（メタ）アクリレート、トリペンタエリスリトールトリアクリレート、トリペンタエリスリトールヘキサアクリレート等が挙げられる。前記光重合性多官能単量体は、二種類以上を併用してもよい。
【００５３】
前記電離放射線重合性単量体又は電離放射線重合性プレポリマーとして前記光重合性多官能単量体又は光重合性多官能プレポリマーを用いる場合には、光重合開始剤を前記電離放射線重合開始剤として用いることが好ましい。前記光重合開始剤としては、光ラジカル重合開始剤又は光カチオン重合開始剤が好ましく、光ラジカル重合開始剤が特に好ましい。
【００５４】
前記光重合性多官能単量体又は光重合性多官能プレポリマーの重合は、光ラジカル開始剤の存在下、電離放射線の照射により行うことができる。従って、前記光重合性多官能単量体又は光重合性多官能プレポリマー、光ラジカル開始剤、及び樹脂粒子及びシリカ粒子の少なくとも一方を含有する塗料を調製し、該塗料を前記基材フィルム上に塗工した後、電離放射線による重合反応により前記塗料を硬化することで、前記防眩層を前記基材フィルムの少なくとも一方の面上に形成することができる。
【００５５】
前記光ラジカル重合開始剤としては、アセトフェノン類、ベンゾイン類、ベンゾフェノン類、ホスフィンオキシド類、ケタール類、α−ヒドロキシアルキルフェノン類、α−アミノアルキルフェノン、アントラキノン類、チオキサントン類、アゾ化合物、過酸化物類（特開２００１−１３９６６３号公報等に記載）、２，３−ジアルキルジオン化合物類、ジスルフィド化合物類、フルオロアミン化合物類、芳香族スルホニウム類、オニウム塩類、ボレート塩、活性ハロゲン化合物、α−アシルオキシムエステル等が挙げられる。
【００５６】
前記アセトフェノン類としては、例えば、アセトフェノン、２，２−ジエトキシアセトフェノン、ｐ−ジメチルアセトフェノン、１−ヒドロキシジメチルフェニルケトン、１−ヒドロキシシクロヘキシルフェニルケトン、２−メチル−４−メチルチオ−２−モルフォリノプロピオフェノン、２−ベンジル−２−ジメチルアミノ−１−（４−モルフォリノフェニル）−ブタノン等が挙げられる。前記ベンゾイン類としては、例えば、ベンゾイン、ベンゾインベンゾエート、ベンゾインベンゼンスルホン酸エステル、ベンゾイントルエンスルホン酸エステル、ベンゾインメチルエーテル、ベンゾインエチルエーテル、ベンゾインイソプロピルエーテル等が挙げられる。前記ベンゾフェノン類としては、例えば、ベンゾフェノン、２，４−ジクロロベンゾフェノン、４，４−ジクロロベンゾフェノン、ｐ−クロロベンゾフェノン等が挙げられる。前記ホスフィンオキシド類としては、例えば、２，４，６−トリメチルベンゾイルジフェニルホスフィンオキシドが挙げられる。前記ケタール類としては、例えば、２，２−ジメトキシ−１，２−ジフェニルエタン−１−オン等のベンジルメチルケタール類が挙げられる。前記α−ヒドロキシアルキルフェノン類としては、例えば、１−ヒドロキシシクロヘキシルフェニルケトンが挙げられる。前記α−アミノアルキルフェノン類としては、例えば、２−メチル−１−［４−（メチルチオ）フェニル］−２−（４−モルホリニル）−１−プロパノンが挙げられる。
【００５７】
市販の光開裂型の光ラジカル重合開始剤としては、ＢＡＳＦジャパン株式会社製の商品名「イルガキュア（登録商標）６５１」（２，２−ジメトキシ−１，２−ジフェニルエタン−１−オン）、ＢＡＳＦジャパン株式会社製の商品名「イルガキュア（登録商標）１８４」（１−ヒドロキシシクロヘキシルフェニルケトン）、ＢＡＳＦジャパン株式会社製の商品名「イルガキュア（登録商標）９０７」（２−メチル−１−［４−（メチルチオ）フェニル］−２−（４−モルホリニル）−１−プロパノン）、ＢＡＳＦジャパン株式会社製の商品名「イルガキュア（登録商標）２９５９」（１−｛４−（２−ヒドロキシエトキシ）−フェニル｝−２−ヒドロキシ−２−メチル−１−プロパン−１−オン）等が好ましい例として挙げられる。
【００５８】
前記光重合開始剤は、前記光重合性多官能単量体又は光重合性多官能プレポリマー１００重量部に対して、０．１〜１５重量部の範囲内で使用することが好ましく、１〜１０重量部の範囲内で使用することがより好ましい。
【００５９】
前記光重合性多官能単量体又は光重合性多官能プレポリマーの重合には、前記光重合開始剤に加えて光増感剤を用いてもよい。前記光増感剤の具体例として、ｎ−ブチルアミン、トリエチルアミン、トリ−ｎ−ブチルホスフィン、ミヒラーケトン、チオキサントン類等を挙げることができる。
【００６０】
前記塗料には、必要に応じてバインダー樹脂を希釈するための溶剤（希釈剤）を用いてもよい。前記溶剤としては、トルエン、キシレン等の芳香族炭化水素系溶剤；メチルエチルケトン、メチルイソブチルケトン等のケトン系溶剤；酢酸エチル、酢酸ブチル等のエステル系溶剤；ジオキサン、エチレングリコールジエチルエーテル等のエーテル系溶剤；水；アルコール系溶剤等が挙げられる。これら溶剤は、１種を用いてもよく２種以上を併用してもよい。
【００６１】
電離放射線硬化性樹脂を含む塗料を用いて前記防眩層を形成する場合、前記塗料を塗工後に、前記塗料に電離放射線（紫外線、電子線等）を照射して前記塗料を硬化させることにより前記防眩層を形成することができる。なお、電離放射線を照射する方法としては、超高圧水銀灯、高圧水銀灯、低圧水銀灯、カーボンアーク、メタルハライドランプ等から発せられる１００〜４００ｎｍ、好ましくは２００〜４００ｎｍの波長領域の紫外線を照射する方法；走査型又はカーテン型の電子線加速器から発せられる１００ｎｍ未満の波長領域の電子線を照射する方法等を用いることができる。
【００６２】
前記塗料を前記基材フィルム上に塗工する方法としては、リバースロールコート法、グラビアコート法、ダイコート法、コンマコート法、スプレーコート法等を用いることができる。
【００６３】
〔色素〕
前記色素は、紫外可視吸収スペクトル（波長３００〜８００ｎｍの紫外可視吸収スペクトル）の最大吸収波長を３８０〜５００ｎｍの範囲内に有する第１の色素を含んでいることが好ましい。これにより、ブルーライトをより効果的に低減することができる。
【００６４】
前記色素の紫外可視吸収スペクトルは、以下の測定方法を用いて測定できる。前記色素が可溶な溶媒１００重量部に対して前記色素を０．００１重量部添加して、前記色素を前記溶媒に溶解させ、色素の溶液を得る。得られた色素の溶液について、分光光度計（商品名「日立分光光度計Ｕ−３９００」、株式会社日立ハイテクノロジーズ）にて波長３００〜８００ｎｍの紫外可視吸収スペクトルの測定を行う。なお、前記色素の溶液の測定を行う前に、色素の溶解に用いた溶媒について前記分光光度計にて波長３００〜８００ｎｍの紫外可視吸収スペクトルの測定を行うことによりベースラインを構築する。
【００６５】
前記第１の色素としては、紫外可視吸収スペクトルの最大吸収波長を３８０〜５００ｎｍの範囲内に有する色素であれば特に限定されることなく、有機溶剤に溶解可能な色素（油溶性色素）、顔料、染料等を用いることができる。それらの中でも、有機溶剤に溶解可能な色素が前記第１の色素として好ましい。好ましい有機溶剤としては、トルエン、キシレン等の芳香族炭化水素系溶剤；メチルエチルケトン、メチルイソブチルケトン等のケトン系溶剤；酢酸エチル、酢酸ブチル等のエステル系溶剤；ジオキサン、エチレングリコールジエチルエーテル等のエーテル系溶剤等が挙げられる。より好ましい有機溶剤としては、トルエン等の芳香族炭化水素系溶剤、メチルイソブチルケトン、及びメチルエチルケトンが挙げられる。有機溶剤に溶解可能な色素としては、例えば、「ＹＥＬＬＯＷ  ９３」（Ｃ．Ｉ．ソルベントイエロー９３）、「ＯＩＬ  ＹＥＬＬＯＷ  １８６」、Ｃ．Ｉ．ソルベントイエロー１６、Ｃ．Ｉ．ソルベントイエロー３３、Ｃ．Ｉ．ソルベントイエロー７９、Ｃ．Ｉ．ソルベントイエロー８２（例えば、オリヱント化学工業株式会社製の「ＶＡＬＩＦＡＳＴ（登録商標）  ＹＥＬＬＯＷ  ４１２０」）、Ｃ．Ｉ．ソルベントオレンジ８０、Ｃ．Ｉ．ソルベントオレンジ４５（例えば、オリヱント化学工業株式会社製の「ＶＡＬＩＦＡＳＴ（登録商標）  ＹＥＬＬＯＷ  ３１０８」）、Ｃ．Ｉ．ソルベントオレンジ６２、Ｃ．Ｉ．ソルベントオレンジ５４（例えば、オリヱント化学工業株式会社製の「ＶＡＬＩＦＡＳＴ（登録商標）  ＯＲＡＮＧＥ  ３２１０」）、Ｃ．Ｉ．ソルベントイエロー１５１（例えば、オリヱント化学工業株式会社製の「ＶＡＬＩＦＡＳＴ（登録商標）  ＹＥＬＬＯＷ  ３１７０」）、Ｃ．Ｉ．アシッドイエロー４２（例えば、オリヱント化学工業株式会社製の「ＶＡＬＩＦＡＳＴ（登録商標）  ＹＥＬＬＯＷ  １１０１」）、「ＤＡＡ５１」（商品名）（山田化学工業株式会社製）、Ｃ．Ｉ．ピグメントイエロー７４（例えば、山陽色素株式会社製の「Ｆａｓｔ  Ｙｅｌｌｏｗ  ７４１６」）、「ＮＡＺ２４」（商品名）（山田化学工業株式会社製）等が挙げられる。前記顔料としては、例えば、有機顔料としては、ベンジジン エロー（Ｐｉｇｍｅｎｔ  Ｙｅｌｌｏｗ  １４）等のアゾ顔料、多環顔料等が挙げられる。これら色素は、１種を用いてもよく２種以上を併用してもよい。
【００６６】
前記色素は、前記第１の色素に加えて青色の第２の色素を含むことが好ましい。すなわち、前記色素として、前記第１の色素と青色の第２の色素との混合物を用いることが好ましい。前記色素として前記第１の色素を単独で用いると、光学フィルムが黄色又はそれに近い色（例えば橙色）に着色され、光学フィルムの外観が黄色味がかったものとなる。これに対し、前記第１の色素に青色の第２の色素を混合すると、前記光学フィルムの黄色味を抑制して前記光学フィルムの色調を目に優しい色にすることができる。なお、ここで、青色の色素とは、吸収極大ピーク（極大吸収波長）を５７０〜６２０ｎｍの範囲内に持つ色素を意味するものとする。
【００６７】
前記青色の第２の色素としては、例えば、中央合成化学株式会社製の「ＮＥＯ  ＳＵＰＥＲ  ＢＬＵＥ  Ｃ−５５８」、テトラアザポルフィリン系化合物（例えば、山田化学工業株式会社製の「ＴＡＰ−２」「ＴＡＰ−１８」「ＴＡＰ−４５」）、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ、Ｃ．Ｉ．ソルベントブルー３５、Ｃ．Ｉ．ソルベントブルー７０等が挙げられる。これら色素は、１種を用いてもよく２種以上を併用してもよい。
【００６８】
また、光学フィルムの色を調整するために、前記第１の色素及び前記第２の色素以外の他の色素を前記防眩層に添加することもできる。前記他の色素としては、例えば、Ｃ．Ｉ．ソルベントレッド１３２、Ｃ．Ｉ．ソルベントブラック２７、「ＯＩＬ  ＧＲＥＥＮ  ５０２」（オリヱント化学工業株式会社製）、「ＯＩＬ  ＧＲＥＥＮ  ＢＧ」（オリヱント化学工業株式会社製）、「ＶＡＬＩＦＡＳＴ（登録商標）  ＲＥＤ  ３３０６」（オリヱント化学工業株式会社製）等が挙げられる。これら他の色素は、１種を用いてもよく２種以上を併用してもよい。
【００６９】
前記色素は、前記基材フィルムの少なくとも一方の面上に形成された色素含有層に含まれていてもよく、前記基材フィルムに含まれてもよい。前記色素含有層は、前記防眩層とは別の層として形成されていてもよく、前記防眩層として形成されていてもよい。すなわち、前記色素は、前記防眩層とは別の層として形成された色素含有層に含まれていてもよく、前記防眩層に含まれていていてもよい。ただし、使用時に露出する位置にある防眩層に色素が含まれていると、使用時の光学フィルムの耐傷付き性が低下する恐れがあるため、使用時に露出する位置（光学フィルムのおもて面となる位置）にある防眩層には色素が含まれていないことが好ましい。また、防眩層に色素が含まれていると、光学フィルムの防眩性が低下する恐れがあるため、防眩層には色素が含まれていないことが好ましい。
【００７０】
〔紫外可視光吸収剤〕
前記光学フィルムは、紫外可視吸収スペクトル（波長３００〜８００ｎｍの紫外可視吸収スペクトル）の最大吸収波長を３２０ｎｍ以上３８０ｎｍ未満の範囲内に有し、かつ波長３８０ｎｍ以上の可視領域にも吸収を有する紫外可視光吸収剤をさらに含んでいてもよい。これにより、光学フィルムの全光線透過率を良好なレベルに維持しながら、ブルーライトをさらに低減することができる。
【００７１】
前記紫外可視光吸収剤としては、例えば、２，４，６−トリス（２−ｈｙｄｒｏｘｙ−４−ヘキシロキシ−３−メチルフェニル）−１，３，５−トリアジン、ヒドロキシフェニルベンゾトリアゾール、２−ヒドロキシ−４−メトキシベンゾフェノン、２，４−ベンゾイルレゾルシン、２，２−ジヒドロキシ−４−メトキシベンゾフェノン等が挙げられる。これら紫外可視光吸収剤は、１種を用いてもよく２種以上を併用してもよい。
【００７２】
前記紫外可視光吸収剤は、前記基材フィルムの少なくとも一方の面上に形成された色素含有層に含まれていてもよく、前記基材フィルムに含まれてもよい。すなわち、前記紫外可視光吸収剤は、前記防眩層とは別の層として形成された色素含有層に含まれていてもよく、前記防眩層に含まれていていてもよい。
【００７３】
〔光学フィルムの構造〕
本発明の光学フィルムは、好ましくは、図１に示すように、光透過性の基材フィルム１と、前記基材フィルム１の一方の面上に形成された、樹脂粒子及びシリカ粒子の少なくとも一方を含む防眩層２と、前記基材フィルム１の他方の面上に形成された、色素を含む色素含有層３とを含んでいる。
【００７４】
図１に示す構成の光学フィルムでは、前記色素は、前記基材フィルム１の一方の面上に形成された色素含有層３に含まれている。前記色素含有層３は、前記防眩層２とは別の層として形成されている。すなわち、前記色素は、前記防眩層２とは別の層として形成された色素含有層３に含まれている。
【００７５】
図１に示す構成の光学フィルムでは、基本的には色素によって黄色味がかるが、前記構成によれば、光学フィルムを防眩層２側から見たときに黄色味が少し抑えられる。すなわち、色素からの光は、基本的には黄色味がかった光となるが、その光の色は防眩層２を通過する際に拡散されて彩度が低くなって（白っぽくなって）目に達する。そのため、光学フィルムの見た目の黄色味が抑制される。
【００７６】
本発明の光学フィルムは、表示画面と該表示画面を囲む枠とを有するディスプレイに対して貼り付けられるものである場合、一般的に、その外形形状がディスプレイ全体の外形形状とほぼ同一となるように整形される。このとき、光学フィルムが図１に示す構成であれば、図９の平面図に示すように前記色素含有層３が印刷等により光学フィルムの全面に形成されているので、光学フィルムをディスプレイに貼り付けると、前記色素含有層３がディスプレイの表示画面に重なる位置だけでなくディスプレイの枠に重なる位置にも配置されるので、ディスプレイの枠の色が前記色素含有層３の着色の影響を受ける。ここで、前記ディスプレイが黒色等の濃い色の枠を有するディスプレイである場合には、ディスプレイの枠の着色が顕在化することはないが、前記ディスプレイが白色等の薄い色の枠を有するディスプレイ（例えばアップル社製のタブレット型パーソナルコンピュータ「ｉＰａｄ（登録商標）」やアップル社製のスマートフォン「ｉＰｈｏｎｅ（登録商標）」で枠が白色のものであるもの）である場合、ディスプレイの枠が黄色っぽく着色して見え、ディスプレイの見映えが悪くなることがある。
【００７７】
そこで、本発明の前記光学フィルムが、表示画面と該表示画面を囲む枠とを有するディスプレイに対して貼り付けられるものである場合、本発明の前記光学フィルムは、前記基材フィルムの少なくとも一方の面上に、前記色素とバインダー樹脂とを含む色素含有層が形成されており、前記色素含有層は、前記基材フィルムの少なくとも一方の面上における前記ディスプレイの表示画面に対応する部分にのみ形成されていてもよい。このように前記基材フィルムの少なくとも一方の面上における、ブルーライトを発している表示画面に対応する部分にのみ、ブルーライトをカットする色素含有層を配置することで、光学フィルムによるディスプレイの枠の着色を防止でき、ディスプレイの見映えを良好にすることができる。
【００７８】
そのような構成の光学フィルムの一実施形態を図１０及び図１１に示す。図１０は、この実施形態の光学フィルムを示す平面図であり、図１１は、図１０に示す光学フィルムのＡ−Ａ’線断面図である。図１１に示すように、この実施形態の光学フィルムは、光透過性の基材フィルム１と、前記基材フィルム１の一方の面上に形成された、樹脂粒子及びシリカ粒子の少なくとも一方を含む防眩層２と、前記基材フィルム１の他方の面上に形成された、色素を含む色素含有層３と、色素含有層３における基材フィルム１側の面の裏面上に形成された粘着剤層４とを備えている。この実施形態の光学フィルムは、ディスプレイに貼り付けられたときに、防眩層２側の面が表面（露出面）となり、粘着剤層４側の面が裏面（ディスプレイと接する面）となる。
【００７９】
そして、前記色素含有層３は、図１０に示すように、前記基材フィルム１の一方の面上の全領域（ディスプレイの全面にほぼ対応する）のうちで、前記基材フィルム１の一方の面上における前記ディスプレイの表示画面に対応する部分にのみ形成されており、前記基材フィルム１の一方の面上における前記ディスプレイの枠に対応する部分には形成されていない。
【００８０】
この実施形態の光学フィルムでは、前記色素は、前記基材フィルム１の一方の面上に形成された色素含有層３に含まれている。前記色素含有層３は、前記防眩層２とは別の層として形成されている。すなわち、前記色素は、前記防眩層２とは別の層として形成された色素含有層３に含まれている。粘着剤層については、後段で説明する。
【００８１】
なお、前記基材フィルムの少なくとも一方の面上における前記ディスプレイの表示画面に対応する部分にのみ色素含有層を形成する方法としては、インクジェット法やグラビア印刷等の印刷により色素含有層を形成する方法が挙げられる。
【００８２】
〔色素含有層〕
前記防眩層とは別の層として、又は前記防眩層として形成された色素含有層について、以下に説明する。
【００８３】
前記色素含有層は、色素を含んでいればよいが、色素とバインダー樹脂とを含んでいることが好ましい。これにより、前記色素含有層の光透過性を高くすることができ、十分な光透過性を有する光学フィルムを実現できる。
【００８４】
前記色素含有層に対する第１の色素の添加量は、バインダー樹脂１００重量部に対して、０．０１〜２重量部の範囲内であることが好ましく、０．０５〜１重量部の範囲内であることがより好ましい。前記第１の色素の添加量が０．０１重量部未満であると、前記光学フィルムによるブルーライトの低減効果が不十分となるおそれがある。前記第１の色素の添加量が２重量部を超えると、前記色素含有層の黄色の濃度が高すぎて、光学フィルムの光透過性を十分なレベルに維持できなくなるおそれがある。
【００８５】
前記色素含有層に対して前記青色の第２の色素を添加する場合、前記色素含有層に対する前記青色の第２の色素の添加量は、バインダー樹脂１００重量部に対して、０．００５〜２重量部の範囲内であることが好ましく、０．０１〜１重量部の範囲内であることがより好ましい。また、前記色素含有層に対する前記青色の第２の色素の添加量は、前記第１の色素１００重量部に対して、１００重量部未満であることが好ましく、８０重量部未満がより好ましい。前記青色の第２の色素の添加量が上記範囲より多いと、前記色素含有層の青色の濃度が高すぎて、光学フィルムの光透過性を十分なレベルに維持できなくなるおそれがある。
【００８６】
前記色素含有層に対して前記紫外可視光吸収剤を添加する場合、前記色素含有層に対する紫外可視光吸収剤の添加量は、バインダー樹脂１００重量部に対して、０．０１〜５重量部の範囲内であることが好ましく、０．２〜２重量部の範囲内であることがより好ましい。前記紫外可視光吸収剤の添加量が０．０１重量部未満であると、前記紫外可視光吸収剤によるブルーライトの低減効果が不十分となるおそれがある。前記紫外可視光吸収剤の添加量が５重量部を超えると、前記紫外可視光吸収剤による３８０ｎｍ以上の光（可視光）の吸収によって前記色素含有層の黄色の濃度が高くなり過ぎ、光学フィルムの光透過性を十分なレベルに維持できなくなるおそれがある。
【００８７】
前記色素含有層の厚さは、３〜１００μｍであることが好ましく、５〜５０μｍであることがより好ましく、５〜２０μｍであることがさらに好ましい。前記色素含有層の厚さが３μｍ未満であると、光学フィルムの表面硬度が不十分になる可能性がある。前記色素含有層の厚さが１００μｍを超えると、前記色素含有層を構成するのに必要な原料の量が多くなるので、不経済である。
【００８８】
前記色素含有層は、２Ｈ以上の鉛筆硬度を有する層（いわゆるハードコート層）であってもよい。
【００８９】
前記色素含有層に含まれるバインダー樹脂、前記色素含有層の形成に用いる塗料に使用可能な溶剤、塗料の塗工方法、塗料の硬化方法等は、前記防眩層と同様とすることができる。また、本発明の光学フィルムを、前記色素含有層が露出しない形で配設する場合、例えば前記色素含有層がディスプレイの表示画面に接するように配設する場合には、前記色素含有層に含まれるバインダー樹脂は、熱硬化樹脂であってもよい。
【００９０】
〔粘着剤層及び剥離フィルム〕
本発明の光学フィルムにおいては、防眩層が形成されている側の面とは反対側の面に、ディスプレイの表示画面等の表面に貼着させるための粘着剤層を形成してもよい。前記粘着剤層を構成する粘着剤としては、アクリル系粘着剤、ウレタン系粘着剤、シリコーン系粘着剤等のような、光学用途に適した粘着剤が好ましい。前記粘着剤層は、自己吸着性のシリコーン層であってもよい。前記粘着剤層の厚さは、通常、５〜１００μｍの範囲内であり、好ましくは１０〜６０μｍの範囲内である。
【００９１】
さらに、前記粘着剤層の上に、必要に応じて剥離フィルムを設けてもよい。前記剥離フィルムとしては、例えば、ポリエチレンテレフタレート、ポリプロピレン等からなる各種プラスチックフィルムに、シリコーン樹脂等からなる剥離剤を塗付したもの等が挙げられる。前記剥離フィルムの厚さは、特に制限はないが、通常、２０〜１５０μｍの範囲内である。
【実施例】
【００９２】
以下、実施例及び比較例により本発明を説明するが、本発明はこれに限定されるものではない。【００９３】
まず、以下の実施例及び比較例で用いた樹脂粒子の体積平均粒子径、ＣＶ値、及び屈折率の測定方法と、以下の実施例及び比較例で得られた光学フィルムについての、ヘイズ、全光線透過率、鉛筆硬度、分光透過率、波長３８０ｎｍ〜５００ｎｍの平均光吸収率、及びｂ*値の測定方法、並びに、ギラツキ、防眩性能、及び色再現性の評価方法を説明する。【００９４】
〔樹脂粒子及びシリカ粒子の体積平均粒子径の測定方法〕
樹脂粒子及びシリカ粒子の体積平均粒子径の測定は、レーザー回折・散乱方式粒度分布測定装置（ベックマン・コールター株式会社製「ＬＳ  １３  ３２０」）およびユニバーサルリキッドサンプルモジュールによって行った。【００９５】
測定には、測定対象の樹脂粒子又はシリカ粒子（以下、「測定対象粒子」と呼ぶ）０．１ｇを０．１重量％ノニオン性界面活性剤水溶液１０ｍ１中にタッチミキサー（ヤマト科学株式会社製、「ＴＯＵＣＨＭＩＸＥＲ  ＭＴ−３１」）および超音波洗浄器（株式会社ヴェルヴォクリーア社製、「ＵＬＴＲＡＳＯＮＩＣ  ＣＬＥＡＮＥＲ  ＶＳ−１５０」）を用いて分散させ、分散液としたものを使用する。【００９６】
また、上記のレーザー回折・散乱方式粒度分布測定装置のソフトウェアにおいて、ミー理論に基づいた評価のために必要となる以下に示す光学的なパラメータを、設定する。【００９７】
＜パラメータ＞
液体（ノニオン性界面活性剤水溶液）の屈折率Ｂ．Ｉ．の実部＝１.３３３（水の屈折率）
固体（測定対象粒子）の屈折率の実部＝測定対象粒子の屈折率
固体の屈折率の虚部＝０
固体の形状因子＝１
また、測定条件及び測定手順は、以下の通りとする。【００９８】
＜測定条件＞
測定時間：６０秒
測定回数：１
ポンプ速度：５０〜６０％
ＰＩＤＳ相対濃度：４０〜５５％程度
超音波出力：８
＜測定手順＞
オフセット測定、光軸調整、バックグラウンド測定を行った後、上記した分散液を、スポイトを用いて、上記のレーザー回折・散乱方式粒度分布測定装置のユニバーサルリキッドサンプルモジュール内へ注入する。上記のユニバーサルリキッドサンプルモジュール内の濃度が上記のＰＩＤＳ相対濃度に達し、上記のレーザー回折・散乱方式粒度分布測定装置のソフトウェアが「ＯＫ」と表示したら、測定を開始する。なお、測定は、ユニバーサルリキッドサンプルモジュール中でポンプ循環を行うことによって上記測定対象粒子を分散させた状態、かつ、超音波ユニット（ＵＬＭ  ＵＬＴＲＡＳＯＮＩＣ  ＭＯＤＵＬＥ）を起動させた状態で行う。【００９９】
また、測定は室温で行い、得られたデータから、上記のレーザー回折・散乱方式粒度分布測定装置のソフトウェアにより、上記の予め設定された光学的なパラメータを用いて、測定対象粒子の体積平均粒子径（体積基準の粒度分布における算術平均径）を算出する。【０１００】
なお、測定対象粒子が樹脂粒子である場合には、測定対象粒子の屈折率として、樹脂粒子を構成する重合体の屈折率を入力し測定を実施した。例えば、樹脂粒子を構成する重合体がポリメタクリル酸メチル又はポリメタクリル酸エチルである場合には、既知であるポリメタクリル酸メチル及びポリメタクリル酸エチルの屈折率１．４９５を入力し、樹脂粒子を構成する重合体がポリスチレンである場合には、既知であるポリスチレンの屈折率１．５９５を入力した。測定対象粒子がシリカ粒子である場合には、測定対象粒子の屈折率として、既知であるシリカ粒子の屈折率１．４５を入力し測定を実施した。【０１０１】
〔樹脂粒子及びシリカ粒子のＣＶ値の測定方法〕
樹脂粒子及びシリカ粒子のＣＶ値は、前述の樹脂粒子及びシリカ粒子の体積平均粒子径の測定方法によって測定された体積基準の粒度分布の標準偏差（σ）及び体積平均粒子径（Ｄ）から、以下の式
ＣＶ値（％）＝（σ／Ｄ）×１００
により算出した。【０１０２】
〔樹脂粒子の屈折率の測定方法〕
樹脂粒子の屈折率測定はべッケ法により行った。このべッケ法による屈折率測定においては、スライドガラス上に樹脂粒子を載せ、屈折液（ＣＡＲＧＩＬＬＥ社製：カーギル標準屈折液、屈折率１．４１〜１．６０の屈折液を、屈折率差０．００２刻みで複数準備）を滴下する。そして、樹脂粒子と屈折液をよく混ぜた後、下から、岩崎電気株式会社製の高圧ナトリウムランプ（型番「ＮＸ３５」、中心波長５８９ｎｍ）の光を照射しながら、上部から光学顕微鏡により樹脂粒子の輪郭を観察した。そして、輪郭が見えない場合を、屈折液と樹脂粒子の屈折率が等しいと判断した。【０１０３】
なお、光学顕微鏡による観察は、樹脂粒子の輪郭が確認できる倍率での観察であれば特に問題ないが、粒子径５μｍの樹脂粒子であれば、５００倍程度の倍率で観察することが適当である。前記操作により、樹脂粒子と屈折液の屈折率が近いほど樹脂粒子の輪郭が見えにくくなることから、樹脂粒子の輪郭が最も判りにくい屈折液の屈折率をその樹脂粒子の屈折率と等しいと判断した。【０１０４】
また、屈折率差が０．００２の２種類の屈折液の間で樹脂粒子の見え方に違いがない場合は、これら２種類の屈折液の屈折率の中間値を当該樹脂粒子の屈折率と判定した。例えば、屈折率１．５５４と１．５５６の屈折液それぞれで試験をしたときに、両屈折液で樹脂粒子の見え方に違いがない場合は、これら屈折液の屈折率の中間値１．５５５を樹脂粒子の屈折率と判定した。【０１０５】
〔光学フィルムのヘイズ及び全光線透過率の測定方法〕
光学フィルムのヘイズおよび全光線透過率を、日本電色工業株式会社製のヘイズメーター「ＮＤＨ  ４０００」を使用して測定した。全光線透過率の測定はＪＩＳ  Ｋ  ７３６１−１に、ヘイズの測定はＪＩＳ  Ｋ  ７１３６にそれぞれ従って実施した。なお、表１に示すヘイズおよび全光線透過率は、２個の測定サンプルの測定値の平均値である（測定サンプル数ｎ＝２）。ヘイズの値は、光学フィルムを透過した光（透過光）の拡散性が高い程、高くなる。【０１０６】
〔光学フィルムの鉛筆硬度の測定方法〕
光学フィルムにおける防眩層の表面に対して、ＪＩＳ  Ｋ  ５６００−５−４：１９９９で規定された鉛筆硬度試験（ただし、表面に対して鉛筆を押す荷重は、ＪＩＳ  Ｋ  ５６００−５−４：１９９９に規定された荷重（７５０ｇ）ではなく４．９Ｎとした）を行い、傷跡を生じなかった最も硬い鉛筆の硬度を測定し、測定された硬度を鉛筆硬度とした。【０１０７】
〔光学フィルムのギラツキの評価方法〕
表示画面全体に緑色を表示した状態のタブレット型コンピュータ（商品名「ｉＰａｄ（登録商標）  ２」、アップル社製）の表示画面上に、光学フィルムを、その防眩層の表面が表示画面側とは反対の側（空気側）を向くように載せ、光学フィルムが浮かないように光学フィルムの縁を指で軽く押さえながら、光学フィルムが載せられた表示画面のギラツキの有無を暗室にて目視観察し、以下の基準にてギラツキを評価した。【０１０８】
（ギラツキの評価基準）
ギラツキが見えない    ：◎（極めて良好）
ギラツキが僅かに見える：○（良好）
ギラツキが多く見える  ：×（不良）
〔光学フィルムの防眩性能の評価方法〕
むき出しの直管形蛍光灯（８０００ｃｄ／ｍ2）をその光が４５°の入射角で光学フィルムに投射するように配置し、−４５°の方向から目視観察した際の蛍光灯の映り込みの程度を以下の基準で評価し、この評価を防眩性能の評価とした。【０１０９】
（蛍光灯の映り込みの評価基準）
蛍光灯の輪郭が全くわからない程、映り込まない    ：◎（極めて良好）
蛍光灯の輪郭がわずかにわかるが、殆ど映り込まない：○（良好）
蛍光灯はぼけているが、若干映り込む              ：△（やや不良）
蛍光灯が完全に映り込む                          ：×（不良）
〔光学フィルムの色再現性の評価方法〕
表示画面全体に緑色を表示した状態のタブレット型コンピュータ（商品名「ｉＰａｄ（登録商標）  ２」、アップル社製）の表示画面上に、光学フィルムを、その防眩層の表面が表示画面側とは反対の側（空気側）を向くように載せた。そして、光学フィルムが浮かないように光学フィルムの縁を指で軽く押さえながら、タブレット型コンピュータによって表示されている映像の色再現性を暗室にて目視観察し、以下の基準にて映像の色再現性を評価した。【０１１０】
（映像の色再現性の評価基準）
色再現性が良好：◎
色再現性が良好の場合と比較して色再現性がわずかに変化：○
色再現性が不良：×
〔光学フィルムの分光透過率、並びに、波長３８０ｎｍ〜５００ｎｍの平均光透過率及び平均光吸収率の測定方法〕
４ｃｍ×４ｃｍの平面サイズにカットした光学フィルムをセルに挟み込み、紫外可視分光光度計（株式会社島津製作所製、商品名「ＵＶ−２４５０」）を用いて波長３００〜８００ｎｍの分光透過率を測定した。【０１１１】
測定により得られた分光透過率曲線における、３８０ｎｍ〜５００ｎｍの波長領域全体（３８０ｎｍ〜５００ｎｍの波長領域における、透過率１００％の線と横軸とに挟まれた部分）の面積をＡとし、３８０ｎｍ〜５００ｎｍの波長領域における光学フィルムの透過率の面積（３８０ｎｍ〜５００ｎｍの波長領域における、光学フィルムの分光透過率曲線と横軸とに挟まれた部分の面積）をＢとする。これらＡ及びＢから下記式
平均光透過率（％）＝（Ｂ／Ａ）×１００
平均光吸収率（％）＝｛（Ａ−Ｂ）／Ａ）｝×１００
により波長３８０ｎｍ〜５００ｎｍの平均光透過率及び平均光吸収率を算出した。【０１１２】
〔光学フィルムのｂ*値の測定方法〕
光学フィルムのｂ*値は、色彩色差計「ＣＲ−４００」（コニカミノルタオプティクス株式会社製）及びデータプロセッサ「ＤＰ−４００」（コニカミノルタオプティクス株式会社製）を用いて測定した。具体的には、まず、色彩色差計「ＣＲ−４００」とデータプロセッサ「ＤＰ−４００」とを接続した。次いで、色彩色差計「ＣＲ−４００」及びデータプロセッサ「ＤＰ−４００」の電源を入れた後、データプロセッサ「ＤＰ−４００」の「表色系」ボタンを押してＹｘｙ表色系の表示画面に設定した。次に、色彩色差計「ＣＲ−４００」に付属の白色校正板（Ｘ＝８４．５、ｘ＝０．３１５９、ｙ＝０．３２２７）に色彩色差計「ＣＲ−４００」の測定部位を当てて、データプロセッサ「ＤＰ−４００」の「校正」ボタンを押して校正を行った。校正の後、白色校正板上に光学フィルムを置き、光学フィルムに色彩色差計「ＣＲ−４００」の測定部位を当てて測定を行い、データプロセッサ「ＤＰ−４００」の「表色系」ボタンを押してＬ*ａ*ｂ*表色系の表示画面に切り替え、Ｌ*ａ*ｂ*表色系のｂ*値を読み取った。【０１１３】
〔実施例１〕
（防眩層形成用塗料の製造）
樹脂粒子としての体積平均粒子径が０．５μｍでＣＶ値が１２％の架橋ポリメタクリル酸メチル粒子（メタクリル酸メチル８０重量％及びメタクリル酸アリル２０重量％からなる単量体混合物の重合体、屈折率１．４９５）５重量部（バインダー樹脂１００重量部に対して６重量部）と、バインダー樹脂としてのペンタエリスリトールトリアクリレート（ＰＥＴＡ）８５重量部と、光重合開始剤としての１−ヒドロキシシクロヘキシルフェニルケトン（商品名「イルガキュア（登録商標）１８４」、ＢＡＳＦジャパン株式会社製）０．５重量部と、溶剤としてのトルエン６８重量部とを混合し、ハードコート塗料である防眩層形成用塗料を得た。【０１１４】
（色素含有層形成用塗料の製造）
バインダー樹脂としてのペンタエリスリトールトリアクリレート（ＰＥＴＡ）８５重量部と、第１の色素としての油溶性色素「ＤＡＡ５１」（山田化学工業株式会社製）０．１７重量部（バインダー樹脂１００重量部に対して０．２重量部）と、光重合開始剤としての１−ヒドロキシ−シクロヘキシルフェニルケトン（商品名「イルガキュア（登録商標）１８４」、ＢＡＳＦジャパン株式会社製）０．５重量部と、溶剤としてのトルエン６８重量部とを混合し、ハードコート塗料である色素含有層形成用塗料を得た。【０１１５】
（光学フィルムの製造）
光透過性の基材フィルムとしての厚さ１２５μｍのＰＥＴフィルムの一方の面上に、前記防眩層形成用塗料をバーコーターＮｏ．０７（第一理化株式会社製）で塗工し、溶剤（トルエン）を蒸発させることにより前記防眩層形成用塗料を乾燥させた。その後、乾燥させた前記防眩層形成用塗料に対して紫外線照度３Ｗ／ｃｍ2の紫外線照射装置で紫外線を５分間照射することにより、乾燥させた前記防眩層形成用塗料を硬化させた。これにより、ＰＥＴフィルムの一方の面上に、樹脂粒子に起因する凹凸を表面に有する防眩層がハードコート層として形成された。この防眩層の厚さは約１０μｍである。【０１１６】
その後、ＰＥＴフィルムの他方の面上に、色素含有層形成用塗料をバーコーターＮｏ．０７（第一理化株式会社製）で塗工し、溶剤（トルエン）を蒸発させることにより前記色素含有層形成用塗料を乾燥させた。その後、乾燥させた前記色素含有層形成用塗料に対して紫外線照度３Ｗ／ｃｍ2の紫外線照射装置で紫外線を５分間照射することにより、乾燥させた前記色素含有層形成用塗料を硬化させた。これにより、ＰＥＴフィルムの他方の面上に色素含有層がハードコート層として形成され、防眩層と基材フィルムと色素含有層とからなる３層構造の光学フィルムが得られた。この色素含有層の厚さは約１０μｍである。得られた光学フィルムの分光透過率を図２に示す。【０１１７】
〔実施例２〕
防眩層形成用塗料に用いる樹脂粒子として、体積平均粒子径が０．５μｍでＣＶ値が１２％の架橋ポリメタクリル酸メチル粒子に代えて、体積平均粒子径が５μｍでＣＶ値が１０％の架橋ポリメタクリル酸メチル粒子（メタクリル酸メチル７０重量％及びエチレングリコールメタクリレート３０重量％からなる単量体混合物の重合体、屈折率１．４９５）を用いる以外は、実施例１と同様にして、光学フィルムを得た。得られた光学フィルムの分光透過率は、実施例１で得られた光学フィルムの分光透過率（図２）とほぼ同様であった。【０１１８】
〔実施例３〕
防眩層形成用塗料に用いる樹脂粒子として、体積平均粒子径が０．５μｍでＣＶ値が１２％の架橋ポリメタクリル酸メチル粒子に代えて、体積平均粒子径が１．０μｍでＣＶ値が１１％の架橋ポリスチレン粒子（スチレン９５重量％及びジビニルベンゼン５重量％からなる単量体混合物の重合体、屈折率１．５９５）を用いる以外は、実施例１と同様にして、光学フィルムを得た。得られた光学フィルムの分光透過率は、実施例１で得られた光学フィルムの分光透過率（図２）とほぼ同様であった。【０１１９】
〔実施例４〕
色素含有層形成用塗料に用いる第１の色素として、「ＤＡＡ５１」０．１７重量部に代えて油溶性色素「ＯＩＬ  ＹＥＬＬＯＷ  １８６」（中央合成化学株式会社製）０．８５重量部（バインダー樹脂１００重量部に対して１．０重量部）を用いる以外は、実施例２と同様にして、光学フィルムを得た。得られた光学フィルムの分光透過率を図３に示す。【０１２０】
〔実施例５〕
第１の色素としての「ＯＩＬ  ＹＥＬＬＯＷ  １８６」の使用量を０．４２５重量部（バインダー樹脂１００重量部に対して０．５重量部）に変更する以外は、実施例４と同様にして、光学フィルムを得た。得られた光学フィルムの分光透過率を図４に示す。【０１２１】
〔実施例６〕
色素含有層形成用塗料に、青色の第２の色素としての油溶性色素「ＴＡＰ−１８」（波長５９３ｎｍに極大吸収波長を有するテトラアザポルフィリン系化合物、山田化学工業株式会社製）０．１７重量部（バインダー樹脂１００重量部に対して０．２重量部、第１の色素１００重量部に対して２０重量部）を加える以外は、実施例４と同様にして、光学フィルムを得た。得られた光学フィルムの分光透過率を図５に示す。【０１２２】
〔実施例７〕
第１の色素としての「ＤＡＡ５１」０．１７重量部に代えて、第１の色素としての「ＤＡＡ５１」０．８５重量部（バインダー樹脂１００重量部に対して１．０重量部）及び第１の色素としての「ＮＡＺ２４」（山田化学工業株式会社製、黄色の色素）０．４３重量部（バインダー樹脂１００重量部に対して０．５重量部）を用いる以外は、実施例１と同様にして、光学フィルムを得た。得られた光学フィルムの分光透過率を図６に示す。【０１２３】
〔実施例８〕
第１の色素としての「ＤＡＡ５１」０．１７重量部に代えて、第１の色素としての「ＤＡＡ５１」１．７重量部（バインダー樹脂１００重量部に対して２．０重量部）及び第１の色素としての「ＮＡＺ２４」（山田化学工業株式会社製）０．８５重量部（バインダー樹脂１００重量部に対して１．０重量部）を用いる以外は、実施例１と同様にして、光学フィルムを得た。得られた光学フィルムの分光透過率を図７に示す。【０１２４】
〔比較例１〕
第１の色素としての「ＤＡＡ５１」を使用しないこと以外は、実施例１と同様にして、光学フィルムを得た。得られた光学フィルムの分光透過率を図８に示す。【０１２５】
〔比較例２〕
樹脂粒子としての体積平均粒子径が５μｍでＣＶ値が１０％の架橋ポリメタクリル酸メチル粒子を用いないこと以外は、実施例５と同様にして、光学フィルムを得た。得られた光学フィルムの分光透過率は、実施例５で得られた光学フィルムの分光透過率（図４）とほぼ同様であった。【０１２６】
以上の実施例及び比較例で得られた光学フィルムについての、ヘイズ、全光線透過率、鉛筆硬度、波長３８０ｎｍ〜５００ｎｍの平均光透過率、波長３８０ｎｍ〜５００ｎｍの平均光吸収率、全光線透過率と波長３８０ｎｍ〜５００ｎｍの平均光透過率との差（（全光線透過率）−（波長３８０ｎｍ〜５００ｎｍの平均光透過率））、及びｂ*値の測定結果、並びに、ギラツキ、防眩性能、及び色再現性の評価結果を、以上の実施例及び比較例における樹脂粒子の体積平均粒子径、ＣＶ値、屈折率、及び添加量、並びに、色素の種類及び添加量と共に、表１に示す。【０１２７】
【表１】
2014155787.tif 000003
【０１２８】
実施例１と比較例１との比較から分かるように、実施例１の光学フィルムは、色素を含まない比較例１の光学フィルムの全光線透過率に近い良好な全光線透過率を維持し、かつ色素を含まない比較例１の光学フィルムと同等の良好な色再現性を維持しながら、波長３８０ｎｍ〜５００ｎｍの平均光吸収率を顕著に向上させることができ、優れたブルーライト低減効果を有していた。【０１２９】
また、実施例５と比較例２との比較から分かるように、実施例５の光学フィルムは、樹脂粒子もシリカ粒子も含まない比較例２の光学フィルムの全光線透過率に近い良好な全光線透過率を維持し、かつ樹脂粒子もシリカ粒子も含まない比較例２の光学フィルムと同等の良好な色再現性を維持しながら、防眩性能を顕著に向上させることができた。【０１３０】
また、実施例４と実施例６との比較から分かるように、青色の第２の色素を含む実施例６の光学フィルムは、青色の第２の色素を含まない実施例４の光学フィルムの全光線透過率に近い良好な全光線透過率を維持し、かつ青色の第２の色素を含まない実施例４の光学フィルムと同等の良好な色再現性を維持しながら、ｂ*値を低減させることができ、したがって黄色味を抑制することができた。【０１３１】
また、実施例７と実施例８との比較から分かるように、波長３８０ｎｍ〜５００ｎｍの平均光吸収率が４０％以下である実施例７の光学フィルムは、波長３８０ｎｍ〜５００ｎｍの平均光吸収率が４０％を超える実施例８の光学フィルムと比較して、色再現性を向上させることができた。【０１３２】
また、実施例１〜８の光学フィルムは、良好なヘイズ及び鉛筆硬度を有し、ギラツキの発生を防止できた。【０１３３】
〔実施例９〕
樹脂粒子としての架橋ポリメタクリル酸メチル粒子５重量部に代えて、体積平均粒子径が８μｍでＣＶ値が１８％のシリカ粒子１．６重量部（バインダー樹脂１００重量部に対して１．９重量部）と、体積平均粒子径が２μｍでＣＶ値が１０％のシリカ粒子７．０重量部（バインダー樹脂１００重量部に対して８．２重量部）との混合物（混合物のＣＶ値は３０％）を用い、第１の色素として「ＤＡＡ５１」０．８５重量部及び「ＮＡＺ２４」０．４３重量部に代えて「ＹＥＬＬＯＷ  ９３」（Ｃ．Ｉ．ソルベントイエロー９３）１．２重量部（バインダー樹脂１００重量部に対して１．５重量部）１．２重量部を使用し、青色の第２の色素としての「ＮＥＯ  ＳＵＰＥＲ  ＢＬＵＥ  Ｃ−５５８」（中央合成化学株式会社製）０．９重量部（バインダー樹脂１００重量部に対して１．１重量部、第１の色素１００重量部に対して７３重量部）を追加する以外は、実施例７と同様にして、光学フィルムを得た。得られた光学フィルムの分光透過率を図１２に示す。【０１３４】
〔実施例１０〕
第１の色素及び第２の色素に加えて、紫外可視光吸収剤としての「アデカスタブ（登録商標）ＬＡ−Ｆ７０」（株式会社ＡＤＥＫＡ製、２，４，６−トリス（２−ｈｙｄｒｏｘｙ−４−ヘキシロキシ−３−メチルフェニル）−１，３，５−トリアジン）１重量部を用いる以外は、実施例９と同様にして、光学フィルムを得た。得られた光学フィルムの分光透過率を図１３に示す。【０１３５】
これら実施例で得られた光学フィルムについての、ヘイズ、全光線透過率、鉛筆硬度、波長３８０ｎｍ〜５００ｎｍの平均光透過率、波長３８０ｎｍ〜５００ｎｍの平均光吸収率、全光線透過率と波長３８０ｎｍ〜５００ｎｍの平均光透過率との差（（全光線透過率）−（波長３８０ｎｍ〜５００ｎｍの平均光透過率））、及びｂ*値の測定結果、並びに、ギラツキ、防眩性能、及び色再現性の評価結果を、表２に示す。【０１３６】
【表２】
2014155787.tif 000004
【０１３７】
実施例９・１０と比較例１との比較から分かるように、実施例９・１０の光学フィルムは、色素を含まない比較例１の光学フィルムと同等の良好な色再現性を維持し、かつ色素を含まない比較例１の光学フィルムよりも高い全光線透過率を確保しながら、波長３８０ｎｍ〜５００ｎｍの平均光吸収率を顕著に向上させることができ、優れたブルーライト低減効果を有していた。【０１３８】
また、実施例９・１０と比較例２との比較から分かるように、実施例９・１０の光学フィルムは、樹脂粒子もシリカ粒子も含まない比較例２の光学フィルムの全光線透過率に近い良好な全光線透過率を維持し、かつ樹脂粒子もシリカ粒子も含まない比較例２の光学フィルムと同等の良好な色再現性を維持しながら、防眩性能を顕著に向上させることができた。【０１３９】
また、実施例２と実施例９・１０との比較から分かるように、シリカ粒子を含む実施例９・１０の光学フィルムは、樹脂粒子を含む実施例２の光学フィルムと同等の高い波長３８０ｎｍ〜５００ｎｍの平均光吸収率を維持しながら、ｂ*値を低減でき、光学フィルムの黄色味を抑制できた。【０１４０】
また、実施例９と実施例１０との比較から分かるように、紫外可視光吸収剤を含む実施例１０の光学フィルムは、紫外可視光吸収剤を含まない実施例９の光学フィルムと比較して波長３８０ｎｍ〜５００ｎｍの平均光吸収率をさらに向上させることができ、さらに優れたブルーライト低減効果を有していた。【０１４１】
〔実施例１１〕
本実施例では、表示画面と該表示画面を囲む枠とを有するディスプレイに対して貼り付けられる図１０及び図１１に示す実施形態の光学フィルムを作製した。【０１４２】
まず、光透過性の基材フィルムとして厚さ１２５μｍのＰＥＴフィルムに代えて厚さ１００μｍのＰＥＴフィルムを用い、得られる防眩層の厚さが約８μｍとなるように実施例１に記載の防眩層形成用塗料を塗工する以外は実施例１と同様にして、防眩層を形成した。【０１４３】
次に、バインダー樹脂としての反応性オリゴマー（商品名「ＣＮ９８５Ｂ８８」、脂肪族ウレタンアクリレート、２官能、米国サートマー社製）を２０重量部及び反応性モノマー（商品名「ＳＲ２３８Ｆ」、１，６−ヘキサンジオールジアクリレート、２官能、米国サートマー社製）６９重量部と、第１の色素としての油溶性色素「ＯＩＬ  ＹＥＬＬＯＷ  １８６」（中央合成化学株式会社製）０．８５重量部（バインダー樹脂１００重量部に対して１．０重量部）と、青色の第２の色素としての油溶性色素「ＴＡＰ−１８」（山田化学工業株式会社製）０．１７重量部（バインダー樹脂１００重量部に対して０．２重量部、第１の色素１００重量部に対して２０重量部）と、光重合開始剤としての１−｛４−（２−ヒドロキシエトキシ）−フェニル｝−２−ヒドロキシ−２−メチル−１−プロパン−１−オン（ヒドロキシケトン類、ＢＡＳＦジャパン株式会社製、商品名「イルガキュア（登録商標）２９５９」）５重量部と、溶剤としてのトルエン６８重量部とを混合し、色素含有層形成用塗料を得た。【０１４４】
得られた色素含有層形成用塗料を、ＰＥＴフィルムの他方の面（裏面）上における前記ディスプレイの表示画面に対応する部分にのみ、インクジェットを用いて印刷（塗工）し、紫外線照度３Ｗ／ｃｍ2の紫外線照射装置で紫外線を５分間照射することにより、乾燥させた前記防眩層形成用塗料を硬化させた。これにより、ＰＥＴフィルムの他方の面上に厚さ約１０μｍの色素含有層が形成された。【０１４５】
その後、色素含有層、及び色素含有層が形成されなかった部分のＰＥＴフィルムの他方の面（裏面）上にシリコーン系粘着剤を厚さ５０μｍとなるようにコーティングすることで、粘着剤層を形成した。これにより、目的とする、図１１に示す４層構造を備える光学フィルムが得られた。得られた光学フィルムの分光透過率を図１４に示す。
【産業上の利用可能性】
【０１４６】
本発明の光学フィルムは、タブレット型パーソナルコンピュータの表示部、携帯電話機（例えばスマートフォン）の表示部、ノート型パーソナルコンピュータの表示部、パーソナルコンピュータ用モニター等として使用されるディスプレイの表示画面上に配設される防眩フィルムや保護フィルム等として利用でき、特にＬＥＤを光源として備える液晶ディスプレイ等のディスプレイの表示画面上に配設される防眩フィルム又は保護フィルムとして有用である。また、本発明の光学フィルムは、メガネのレンズ上に配設される防眩フィルム又は保護フィルムとしても有用である。
【符号の説明】
【０１４７】
１  光透過性の基材フィルム
２  防眩層
３  色素含有層
４  粘着剤層
【図１】
2014155787.tif 000005
【図２】
2014155787.tif 000006
【図３】
2014155787.tif 000007
【図４】
2014155787.tif 000008
【図５】
2014155787.tif 000009
【図６】
2014155787.tif 000010
【図７】
2014155787.tif 000011
【図８】
2014155787.tif 000012
【図９】
2014155787.tif 000013
【図１０】
2014155787.tif 000014
【図１１】
2014155787.tif 000015
【図１２】
2014155787.tif 000016
【図１３】
2014155787.tif 000017
【図１４】
2014155787.tif 000018
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
光透過性の基材フィルムと、
前記基材フィルムの少なくとも一方の面上に形成された、樹脂粒子及びシリカ粒子の少なくとも一方を含む防眩層とを備える光学フィルムであって、
色素を含み、
前記光学フィルムの波長３８０ｎｍ〜５００ｎｍの平均光吸収率が５％以上であり、
前記光学フィルムのＪＩＳ  Ｋ  ７３６１−１に従って測定された全光線透過率が、前記光学フィルムの波長３８０ｎｍ〜５００ｎｍの平均光透過率よりも高い
前記光学フィルムのｂ*値が７．５〜３５の範囲内であることを特徴とする光学フィルム。
【請求項２】
前記光学フィルムの波長３８０ｎｍ〜５００ｎｍの平均光吸収率が４５％以下であることを特徴とする請求項１に記載の光学フィルム。
【請求項３】
前記樹脂粒子が、（メタ）アクリル系単量体およびスチレン系単量体の少なくとも一方の重合体からなる樹脂粒子であることを特徴とする請求項１又は２に記載の光学フィルム。
【請求項４】
前記樹脂粒子の体積平均粒子径が０．３〜１０μｍであり、
前記樹脂粒子の粒子径の変動係数が２０％以下であることを特徴とする請求項１〜３の何れか１項に記載の光学フィルム。
【請求項５】
前記シリカ粒子が、体積平均粒子径が５〜１０μｍである第１のシリカ粒子と、体積平均粒子径が１〜３μｍである第２のシリカ粒子とを含む混合物であり、
前記第１のシリカ粒子及び前記第２のシリカ粒子の各々の粒子径の変動係数が２０％以下であることを特徴とする請求項１又は２に記載の光学フィルム。
【請求項６】
前記防眩層は、前記基材フィルムの一方の面上に形成されており、
前記基材フィルムの他方の面上に、前記色素を含む色素含有層が形成されていることを特徴とする請求項１〜５の何れか１項に記載の光学フィルム。
【請求項７】
前記光学フィルムは、表示画面と該表示画面を囲む枠とを有するディスプレイに対して貼り付けられるものであり、
前記基材フィルムの少なくとも一方の面上に、前記色素とバインダー樹脂とを含む色素含有層が形成されており、
前記色素含有層は、前記基材フィルムの少なくとも一方の面上における前記ディスプレイの表示画面に対応する部分にのみ形成されていることを特徴とする請求項１〜６の何れか１項に記載の光学フィルム。
【請求項８】
前記基材フィルムの少なくとも一方の面上に、前記色素とバインダー樹脂とを含む色素含有層が形成されており、
前記色素は、紫外可視吸収スペクトルの最大吸収波長を３８０〜５００ｎｍの範囲内に有する第１の色素と、青色の第２の色素とを含み、
前記青色の第２の色素の量が、第１の色素１００重量部に対して１００重量部未満であることを特徴とする請求項１〜７の何れか１項に記載の光学フィルム。
【請求項９】
紫外可視吸収スペクトルの最大吸収波長を３２０ｎｍ以上３８０ｎｍ未満の範囲内に有し、かつ波長３８０ｎｍ以上の可視領域にも吸収を有する紫外可視光吸収剤をさらに含むことを特徴とする請求項１〜８の何れか１項に記載の光学フィルム。
【請求項１０】
前記防眩層は、バインダー樹脂をさらに含み、
前記樹脂粒子及び／又はシリカ粒子の量が、前記バインダー樹脂１００重量部に対して１〜１２重量部の範囲内であることを特徴とする請求項１〜９の何れか１項に記載の光学フィルム。
【国際調査報告】
2014155787.tif 000019
2014155787.tif 000020
2014155787.tif 000021
2014155787.tif 000022